(57)【要約】【課題】  糖液の精製に使用される樹脂母体がスチレン系樹脂の弱塩基性陰イオン交換樹脂の脱塩・脱色性能の向上、および貫流交換容量の増加を図り、且つアクリル系樹脂の弱塩基性陰イオン交換樹脂の水洗性も改善した糖液のイオン交換樹脂による工業的有利な精製方法を提供する。【解決手段】  糖含有溶液を、樹脂母体がスチレン系架橋共重合体からなる弱塩基性陰イオン交換樹脂と樹脂母体がアクリル系架橋共重合体からなる弱塩基性陰イオン交換樹脂とからなる弱塩基性陰イオン交換樹脂の混合樹脂に接触させることを特徴とする糖含有溶液の精製方法。【選択図】  図１
2005295916.tif 000002
【特許請求の範囲】
【請求項１】
糖含有溶液を、樹脂母体がスチレン系架橋共重合体からなる弱塩基性陰イオン交換樹脂と樹脂母体がアクリル系架橋共重合体からなる弱塩基性陰イオン交換樹脂とからなる弱塩基性陰イオン交換樹脂の混合樹脂と接触させることを特徴とする糖含有溶液の精製方法。
【請求項２】
該弱塩基性陰イオン交換樹脂の混合樹脂中における、該樹脂母体がアクリル系架橋共重合体からなる弱塩基性陰イオン交換樹脂の含有割合は、全樹脂量に対し２０〜８０（容量）％であることを特徴とする請求項１記載の糖含有溶液の精製方法。
【請求項３】
該樹脂母体がアクリル系架橋共重合体からなる弱塩基性陰イオン交換樹脂の樹脂母体は、（メタ）アクリロイル基含有系単量体とジビニルベンゼンとの架橋共重合体であることを特徴とする請求項１又は２に記載の糖含有溶液の精製方法。
【請求項４】
樹脂母体がスチレン系架橋共重合体からなる弱塩基性陰イオン交換樹脂の樹脂母体は、スチレン系単量体とジビニルベンゼンとの架橋共重合体であることを特徴とする請求項１又は２に記載の糖含有溶液の精製方法。
【請求項５】
糖含有溶液を、強酸性陽イオン交換樹脂塔に通液し、次いで弱塩基性陰イオン交換樹脂塔に通液して精製する方法において、該弱塩基性陰イオン交換樹脂塔には樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填されていることを特徴とする糖含有溶液の精製方法。
【請求項６】
糖含有溶液を、強酸性陽イオン交換樹脂塔、弱塩基性陰イオン交換樹脂塔、及び強酸性陽イオン交換樹脂と強塩基性陰イオン交換樹脂とを混合した混床塔に、この順序で順次通液して精製する方法において、該弱塩基性陰イオン交換樹脂塔には、樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填されていることを特徴とする糖含有溶液の精製方法。
【請求項７】
糖含有溶液を、第１強酸性陽イオン交換樹脂塔、第１弱塩基性陰イオン交換樹脂塔、第２強酸性陽イオン交換樹脂塔、及び第２弱塩基性陰イオン交換樹脂塔に、この順序で順次通液して精製する方法において、第１弱塩基性陰イオン交換樹脂塔には、樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填されていることを特徴とする糖含有溶液の精製方法。
【請求項８】
上記第２弱塩基性陰イオン交換樹脂塔に、樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填されていることを特徴とする請求項７に記載の糖含有溶液の精製方法。
【発明の詳細な説明】
【技術分野】
【０００１】
本発明は、澱粉糖液、ビート糖液、蔗糖液など、糖類を含む溶液、または糖類を原料とした生成物等を含む溶液の精製方法に関する。詳しくは、これらの糖類を含む水溶液を、特定の樹脂母体からなる弱塩基性陰イオン交換樹脂を用いて精製する方法に関する。
【背景技術】
【０００２】
糖含有溶液の工業的精製方法においては、陽イオン交換樹脂や陰イオン交換樹脂等を充填したイオン交換樹脂塔を適宜組み合わせてなる装置が用いられており、糖含有溶液の種類や組成、更には目的とする製品の精製純度などに応じ種々の組み合わせにより精製が行われている。
一般的には、強酸性陽イオン交換樹脂塔と弱塩基性陰イオン交換樹脂塔とを用いた複床塔と、強酸性陽イオン交換樹脂と強塩基性陰イオン交換樹脂との混床塔とを組み合わせた方式が採用されており、前段の複床塔で脱塩を含め大部分の不純物が除去され、後段の混床塔は仕上げポリッシャー機能をなすようになっている。このような方式において、弱塩基性陰イオン交換樹脂としては、通常、樹脂母体がスチレン−ジビニルベンゼン共重合体（以下、スチレン系樹脂ということもある）からなる弱塩基性陰イオン交換樹脂が用いられている。
【０００３】
しかしながら、スチレン系樹脂を母体樹脂とする弱塩基性陰イオン交換樹脂は、通常、数パーセント程度の強塩基性交換基を含有しており、この樹脂を用いて糖含有溶液を精製処理した際、強塩基性交換基がアルカリ触媒として作用して糖の異性化反応等を生起するため、収量や純度の低下の一因をなす問題があった。この問題を解決するために、従来、使用されているスチレン系樹脂を母体樹脂とする弱塩基性陰イオン交換樹脂の代わりに強塩基性交換基を持たないアクリル−ジビニルベンゼン共重合体（以下、アクリル系樹脂ということもある）を母体樹脂とする弱塩基性陰イオン交換樹脂を使用することが提案されている（特開２００３−２４５１００号公報）。そして、樹脂母体がアクリル系樹脂の弱塩基性陰イオン交換樹脂は、スチレン系樹脂の弱塩基性陰イオン交換樹脂に比べ、脱塩・脱色性能および貫流交換容量において良好であることが示されている。
【特許文献１】特開２００３−２４５１００号公報
【発明の開示】
【発明が解決しようとする課題】
【０００４】
上記の如く、樹脂母体がアクリル系樹脂の弱塩基性陰イオン交換樹脂は、スチレン系樹脂を母体とする弱塩基性陰イオン交換樹脂よりも、脱塩・脱色性能および貫流交換容量等の点で性能的に優れているが、他方、イオン交換樹脂の再生工程における水洗性が極めて悪い問題点を有している。そのため、糖含有溶液の工業的精製方法においては、アクリル系樹脂の弱塩基性陰イオン交換樹脂は用いられず、スチレン系樹脂の弱塩基性陰イオン交換樹脂が用いるのが一般的であった。しかしながら、スチレン系樹脂の弱塩基性陰イオン交換樹脂は、性能的にアクリル系樹脂の弱塩基性陰イオン交換樹脂に比較し満足できるものではなかったので、その脱塩・脱色性能の向上、および貫流交換容量等の増加が強く求められていた。
【課題を解決するための手段】
【０００５】
本発明者は、前記課題を解決すべく鋭意研究を重ねた結果、糖含有溶液の精製で用いられる弱塩基性陰イオン交換樹脂としてスチレン系樹脂の弱塩基性陰イオン交換樹脂にアクリル系樹脂の弱塩基性陰イオン交換樹脂を混合した混合樹脂を使用することにより、スチレン系樹脂の弱塩基性陰イオン交換樹脂を単独で使用した場合に比べ、脱塩・脱色性能の向上、および貫流交換容量が増加し優れた精製効率を達成することができ、しかもその交換容量の向上は、スチレン系樹脂の弱塩基性陰イオン交換樹脂よりも性能が優っているとされるアクリル系樹脂の陰イオン交換樹脂を単独で使用した場合に比べても更に優れていることを見出した。
【０００６】
イオン交換能に差のある２種の陰イオン交換樹脂を混合した場合、性能の高い樹脂は、より性能の低い樹脂に影響され、混合樹脂のイオン交換性能は高性能の樹脂を単独で使用した場合よりも低い性能となることが予想されるにもかかわらず、それぞれの樹脂を単独で使用したいずれの場合よりも混合樹脂の交換能が優れ、まして混合樹脂を構成する交換容量が高いアクリル系樹脂の陰イオン交換樹脂の能力を超えた性能を呈することは全く予期し得ない相乗効果である。しかも、この混合樹脂の効果は、アクリル系樹脂の弱塩基性陰イオン交換樹脂の問題点であった再生工程における水洗性の悪さを抑制し、再生工程も支障なく実施出来ることを可能にしたのである。
【０００７】
本発明は、糖含有溶液のイオン交換樹脂による工業的有利な精製方法を提供することにあり、その要旨は、糖含有溶液を、樹脂母体がスチレン系架橋共重合体からなる弱塩基性陰イオン交換樹脂と樹脂母体がアクリル系架橋共重合体からなる弱塩基性陰イオン交換樹脂とからなる弱塩基性陰イオン交換樹脂の混合樹脂と接触させることを特徴とする糖含有溶液の精製方法に存する。
【０００８】
本発明の他の要旨は、糖含有溶液を、強酸性陽イオン交換樹脂塔に通液し、次いで弱塩基性陰イオン交換樹脂塔に通液して精製する方法において、該弱塩基性陰イオン交換樹脂塔には樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填されていることを特徴とする糖含有溶液の精製方法に存する。
【０００９】
本発明の更なる要旨は、糖含有溶液を、強酸性陽イオン交換樹脂塔、弱塩基性陰イオン交換樹脂塔、及び強酸性陽イオン交換樹脂と強塩基性陰イオン交換樹脂とを混合した混床塔に、この順序で順次通液して精製する方法において、該弱塩基性陰イオン交換樹脂塔には、樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填されていることを特徴とする糖含有溶液の精製方法に存し、また、糖含有溶液を、第１強酸性陽イオン交換樹脂塔、第１弱塩基性陰イオン交換樹脂塔、第２強酸性陽イオン交換樹脂塔及び第２弱塩基性陰イオン交換樹脂塔に、この順序で順次通液して精製する方法において、第１弱塩基性陰イオン交換樹脂塔には、樹脂母体がスチレン系架橋共重合体からなる弱塩基性陰イオン交換樹脂と樹脂母体がアクリル系架橋共重合体からなる弱塩基性陰イオン交換樹脂とからなる混合樹脂が充填され、要すれば第２弱塩基性陰イオン交換樹脂塔にも該混合樹脂が充填されていることを特徴とする糖含有溶液の精製方法に存する。
【発明の効果】
【００１０】
本発明方法により、スチレン系樹脂の弱塩基性陰イオン交換樹脂とアクリル系樹脂の弱塩基性陰イオン交換樹脂からなる混合樹脂を使用することによって、母体樹脂がスチレン系樹脂或いはアクリル系樹脂の弱塩基性陰イオン交換樹脂をそれぞれ単独で用いた場合よりも脱塩・脱色性能を向上させ、かつ貫流交換容量も増加させることが出来、さらにはアクリル系弱塩基性陰イオン交換樹脂の問題点であった再生工程における水洗性の悪さも改善されるので、工業的に有利な糖含有溶液の精製方法を提供することが出来る。
【発明を実施するための最良の形態】
【００１１】
以下、本発明を詳細に説明する。
本発明方法により、精製処理される糖含有溶液は特に制限されず、通常、澱粉糖液、ビート糖液、蔗糖液など、糖類を含む水溶液、または糖類を原料とした生成物等を含む水溶液などである。具体的には、澱粉を原料として製造された、ブドウ糖液、異性化糖液、水飴等の澱粉糖液、ソルビトール、マルチトール等の糖アルコール糖液、乳糖含有糖液等の他、各種のオリゴ糖液などが挙げられる。
糖含有溶液には、通常、その原料、製造工程に由来する種々の不純物が含まれており、これらはイオン交換樹脂性能を低下させる場合があるので、予め珪藻土などによる濾過処理、更には活性炭による脱色処理を施した後、使用するのが望ましい。
【００１２】
本発明の糖含有溶液（以下、糖液と略称することもある）の精製方法を、実施態様の一例を示す図１及び図２に従って説明する。図１及び図２は、本発明の糖液精製フローの一例を示す概略図である。図１及び図２中、Ａ及びａは糖液の導入経路、Ｂ及びｂは強酸性陽イオン交換樹脂塔、Ｃ及びｃは弱塩基性陰イオン交換樹脂塔を表す。図１中、Ｄは強酸性陽イオン交換樹脂と強塩基性陰イオン交換樹脂よりなる混床塔を、図２中、ｄは強酸性陽イオン交換樹脂塔、ｅは弱塩基性陰イオン交換樹脂塔を表す。
【００１３】
図１においては、まず、糖液を導入経路（Ａ）を経て、強酸性陽イオン交換樹脂が充填された陽イオン交換樹脂塔（Ｂ）に供給し通液させる。この糖液は、上記の如く予め珪藻土などで濾過して糖液に含有されている不溶性の不純物を除去しておくことが好ましく、さらには活性炭などで処理して色素成分を大まかに除去しておくことが好ましい。強酸性陽イオン交換樹脂塔で処理された糖液は、次いで弱塩基性陰イオン交換樹脂塔（Ｃ）に供給して通液させ、清澄な糖液を得る。
【００１４】
本発明方法において、この弱塩基性陰イオン交換樹脂塔（Ｃ）には、スチレン系樹脂の弱塩基性陰イオン交換樹脂とアクリル系樹脂の弱塩基性陰イオン交換樹脂を混合した弱塩基性陰イオン交換樹脂の混合樹脂が充填されていることが重要である。ここで、スチレン系樹脂の弱塩基性陰イオン交換樹脂塔とアクリル系樹脂の弱塩基性陰イオン交換樹脂とからなる混合樹脂中におけるアクリル系樹脂の弱塩基性陰イオン交換樹脂の含有割合は、全混合樹脂量に対し、通常２０〜８０（容量）％、好ましくは３０〜７０（容量）％、より好ましくは５０（容量）％である。アクリル系樹脂の弱塩基性陰イオン交換樹脂がこの範囲を越えて少なすぎると、弱塩基性陰イオン交換樹脂としての混合樹脂の脱塩・脱色性能の向上及び貫流交換容量の増加を達せられず、他方、過多にすぎるとアクリル系樹脂の弱塩基性陰イオン交換樹脂が有する再生工程上の問題点を解消できない。
【００１５】
弱塩基性陰イオン交換樹脂塔（Ｃ）で処理された清澄な糖液は、用途によってはそのまま使用に供することが出来る。処理に付される原料糖液の種類や組成により、或いはより高純度の精製糖液が求められる場合などでは、この精製工程に次いで、図示した様に強酸性陽イオン交換樹脂および強塩基性陰イオン交換樹脂を混合した混床塔（Ｄ）に通液し精製することができる。
【００１６】
本発明方法の態様の一例を示す図２においては、弱塩基性陰イオン交換樹脂塔（ｃ）までの工程は図１と同様に行うことができる。弱塩基性陰イオン交換樹脂塔（ｃ）で処理された清澄な糖液を、さらに高純度精製を行う場合は、強酸性陽イオン交換樹脂塔（ｄ）及び弱塩基性陰イオン交換樹脂塔（ｅ）に通液し、高純度な糖液を得ることができる。高純度精製に用いる弱塩基性陰イオン交換樹脂塔（ｅ）においては、スチレン系樹脂の弱塩基性陰イオン交換樹脂、アクリル系樹脂の弱塩基性陰イオン交換樹脂のいずれをも単独で用いることができるが、両樹脂の混合樹脂を用いることもできる。
【００１７】
強酸性陽イオン交換樹脂塔（Ｂ）、（ｂ）、混床塔（Ｄ）及び強酸性陽イオン交換樹脂塔（ｄ）で用いられる強酸性陽イオン交換樹脂としては、通常、糖精製に使用されている陽イオン交換樹脂の中から適宜選択して使用することができる。具体的には、三菱化学社製ダイヤイオン（登録商標  以下同様）ＳＫ１Ｂ、ＳＫ１０２、ＰＫ２０８、ＰＫ２１２、ＰＫ２１８、ローム  アンド  ハース社製アンバーライト（登録商標  以下同様）ＩＲ１２０Ｂ、ＩＲ１２４、ＩＲ１１８、２００ＣＴ等が挙げられる。
【００１８】
弱塩基性陰イオン交換樹脂塔では、母体樹脂がスチレン系樹脂の弱塩基性陰イオン交換樹脂とアクリル系樹脂の弱塩基性陰イオン交換樹脂を混合した混合樹脂が使用される。母体樹脂となるスチレン系樹脂としては、通常、スチレン、エチルスチレン、メチルスチレン等のスチレン系単量体と、架橋剤、例えばジビニルベンゼン、トリビニルベンゼンとの架橋共重合体であるが、中でもスチレンとジビニルベンゼンとの架橋共重合体が好ましく用いられる。
また、母体樹脂となるアクリル系樹脂としては、（メタ）アクリル酸エステル、例えば、エチルアクリレート、メチル（メタ）アクリレート、グリシジル（メタ）アクリレート等の（メタ）アクリロイル基を有する単量体と、架橋剤、例えば、エチレングリコールジ（メタ）アクリレート、ポリエチレングリコールジ（メタ）アクリレート、ジビニルベンゼン、トリビニルベンゼンとの架橋共重合体が挙げられるが、アクリル酸エステルとジビニルベンゼンとの架橋共重合体を用いるのが好ましい。
【００１９】
このような母体樹脂からなる弱塩基性陰イオン交換樹脂としては、市販品の中からその目的に応じて選定することができ、具体的には、アクリル系樹脂の弱塩基性陰イオン交換樹脂としては、三菱化学社製ダイヤイオンＷＡ１０、ＷＡ１１、ローム  アンド  ハース社アンバーライトＩＲＡ６７、ＩＲＡ４７８等が挙げられ、又スチレン系樹脂の弱塩基性陰イオン交換樹脂としては、三菱化学社製ダイヤイオンＷＡ３０、ＷＡ２０、ＷＡ２１、ローム  アンド  ハース社製ＸＥ５８３を挙げることが出来る。
【００２０】
更に、混床塔（Ｄ）で使用される強塩基性陰イオン交換樹脂としては、三菱化学社製ダイヤイオンＳＡ１０Ａ、ＳＡ１１Ａ、ＰＡ３０６、ＰＡ３０８（以上，Ｉ型）、ＳＡ２０、ＰＡ４０８、ＰＡ４１２、ＰＡ４１８（以上、ＩＩ型）、ローム  アンド  ハース社製アンバーライトＩＲＡ４０２ＢＬ、ＩＲＡ４００、ＩＲＡ９００、ＩＲＡ９０４（以上，Ｉ型）、ＩＲＡ４１１Ｓ、ＩＲＡ４１０、ＩＲＡ９１０（以上、ＩＩ型）等が挙げられる。
【実施例】
【００２１】
次に、本発明を実施例により更に詳細に説明するが、本発明はその要旨を越えない限り以下の実施例に限定されるものではない。
【００２２】
実施例１
イオン交換樹脂塔として、内径１１ｍｍのジャケット付きガラス製カラムに塩酸水溶液で再生済みの強酸性陽イオン交換樹脂［ダイヤイオンＳＫ１Ｂ］４０ｍｌを充填した強酸性陽イオン交換樹脂塔、及び内径１１ｍｍのジャケット付きガラス製カラムに苛性ソーダ水溶液で再生済みのスチレン系樹脂の弱塩基性陰イオン交換樹脂［ダイヤイオンＷＡ３０］およびアクリル系樹脂の弱塩基性陰イオン交換樹脂［ダイヤイオンＷＡ１０］を体積（容量）比１：１の割合で混合した弱塩基性陰イオン交換樹脂の混合樹脂５０ｍｌを充填した弱塩基性陰イオン交換樹脂塔を用いた。これに糖液（原液）として表−１に示す物性のマルトースを８０重量％含有する水溶液を、強酸性陽イオン交換樹脂塔、弱塩基性陰イオン交換樹脂塔の順に、弱塩基性陰イオン交換樹脂（混合樹脂）に対して空間速度（ＳＶ）３ｈ−１で通液温度４０℃に調整しながら通液した。弱塩基性陰イオン交換樹脂塔からの流出液の電気伝導率及び色価を測定し、その結果を表−１に示した。また、流出液の流出曲線を図３に示した。
なお、色価は、１００ｍｍセルを使用し、４２０ｎｍの波長で測定した吸光度である。
【００２３】
流出液の電気伝導率が、５μＳ／ｃｍになった時点で、糖液（原液）の通液を停止し、次いで、弱塩基性陰イオン交換樹脂の再生処理を行った。
［再生処理工程］
弱塩基性陰イオン交換樹脂塔の再生は、常法に従って行った。まず、樹脂塔に水を、常温下、糖液と同じ空間速度で、糖液が流出しなくなるまで通水する。次いで、弱塩基性陰イオン交換樹脂を水により逆洗した後、所定量の苛性ソーダ水溶液を通水し、その後水を１．５ＢＶ通水しで押し出し洗浄する。
押し出し洗浄後、水を空間速度（ＳＶ）＝５で水洗した時の流出曲線を図４に示す。
【００２４】
比較例１
実施例１の弱塩基性陰イオン交換樹脂塔として、スチレン系樹脂の弱塩基性陰イオン交換樹脂［ダイヤイオンＷＡ３０］のみ５０ｍｌを充填した塔を使用した以外は、実施例１と同様な条件にて原液を通液した。弱塩基性陰イオン交換樹脂塔からの流出液の物性は表−１に示す通りであり、流出曲線は図−１のようであった。また、再生工程水洗時の流出曲線は図−２のようであった。
【００２５】
比較例２
実施例１の弱塩基性陰イオン交換樹脂塔として、アクリル系樹脂の弱塩基性陰イオン交換樹脂［ダイヤイオンＷＡ１０］のみ５０ｍｌ充填した塔を使用した以外は、実施例１と同様な条件にて通液した。弱塩基性陰イオン交換樹脂塔からの流出液の物性は表−１に示す通りであり、流出曲線は図−１のようであった。また、再生工程水洗時の流出曲線は図−２のようであった。
【００２６】
【表１】
2005295916.tif 000003
【００２７】
以上、実施例および比較例１，比較例２に示されるように、スチレン系樹脂の弱塩基性陰イオン交換樹脂とアクリル系樹脂の弱塩基性陰イオン交換樹脂との混合樹脂を使用することによって、スチレン系樹脂の弱塩基性陰イオン交換樹脂のみを用いた場合よりも脱塩・脱色性能を向上することができ、かつ貫流交換容量が増加した。また、アクリル系樹脂の弱塩基性陰イオン交換樹脂の再生時の水洗水量は、図４から明らかなように、約４００ｍｌレベルから２００ｍｌレベルに低減され、この程度のレベルは工業的な実施において特に支障を生ずることなく許容されるので、再生工程における水洗性の悪さの問題点も改善されることが明らかである。
【図面の簡単な説明】
【００２８】
【図１】本発明を用いた糖液精製装置の一例を示すフロー概略図。
【図２】本発明を用いた糖液精製装置の一例を示すフロー概略図。
【図３】実施例及び比較例１、２における弱塩基性陰イオン交換樹脂塔からの流出液の流出曲線図。縦軸は、電気伝導率（μＳ／ｃｍ）、横軸は通液量（ｍｌ）を表す。
【図４】実施例及び比較例１、２における再生工程水洗時の水洗水の流出曲線図。縦軸は、電気伝導率（μＳ／ｃｍ）、横軸は水洗水量（ｍｌ）を表す。
【符号の説明】
【００２９】
Ａ，ａ：糖液（原液）導入路
Ｂ、ｂ：強酸性陽イオン交換樹脂塔
Ｃ、ｃ：スチレン系樹脂の弱塩基性陰イオン交換樹脂とアクリル系樹脂の弱塩基性陰イオン交換樹脂の混合樹脂からなる弱塩基性陰イオン交換樹脂塔
Ｄ    ：強酸性陽イオン交換樹脂と強塩基性陰イオン交換樹脂の混床塔
ｄ    ：強酸性陽イオン交換樹脂塔
ｅ    ：弱塩基性陰イオン交換樹脂塔
【図１】
2005295916.tif 000004
【図２】
2005295916.tif 000005
【図３】
2005295916.tif 000006
【図４】
2005295916.tif 000007